(57)【要約】【課題】賃貸業務用床敷きマットの仮止め固定用シートを得る。【解決手段】不織布１１の表裏に粘着性発泡樹脂組成物をストライプ模様状に塗布して隆起した発泡粘着層１２・１３と窪んだ谷溝１５・１６を交互に形成して両面粘着型床敷きマットの仮止めシート１４とする。表裏の発泡粘着層は、粘着性発泡樹脂組成物を機械的に攪拌して泡立てた起泡セルの連続する連泡構造とする。表側発泡粘着層１２の表側表面に占める表側粘着面積占有率αを、裏側発泡粘着層１３の裏側表面に占める裏側粘着面積占有率βよりも少なくし、仮止めシート１４の上から床敷きマット１８を取り外すとき、床敷きマットに引っ張られて床面から仮止めシートまでも剥離しないようにする。【選択図】図１
2015224458.tif 000002
【特許請求の範囲】
【請求項１】
（イ）  不織布（１１）の表裏に粘着性発泡樹脂組成物をストライプ模様状に塗布して隆起した発泡粘着層（１２・１３）と窪んだ谷溝（１５・１６）が交互に形成された両面粘着型接着シート（１４）であり、
（ロ）  発泡粘着層（１２・１３）が、粘着性発泡樹脂組成物を機械的に攪拌して泡立てて形成され、起泡セルが連続した連泡構造を形成しており、
（ハ）  表側発泡粘着層（１２）の表側表面に占める表側粘着面積占有率（α）が、裏側発泡粘着層（１３）の裏側表面に占める裏側粘着面積占有率（β）よりも少ないことを特徴とする床敷きマット仮止めシート。
【請求項２】
（ニ）  ニトリルブタジエンゴム板に対するＪＩＳ−Ｋ−６８５４−１に規定される９０度剥離試験による表側表面の剥離強度（ｅ）が、０．１０Ｎ／５０ｍｍ以下であり、
（ホ）  単繊維繊度が５ｄｔｅｘ以上３０ｄｔｅｘ以下、総繊度が２０００ｄｔｅｘ以上３０００ｄｔｅｘ以下のポリプロピレン繊維マルチフィラメントをパイル糸とし、ゲージ密度を１０（本／２５．４ｍｍ）とし、ステッチ密度を１１（本／２５．４ｍｍ）としてタフティングされたパイル長が１．５ｍｍ以上３．０ｍｍ以下のレベルループパイルタフテッド布帛の裏面に塩化ビニル樹脂を裏打ち積層して成るタイルカーペットのレベルループパイル面に対するＪＩＳ−Ｋ−６８５４−１に規定される９０度剥離試験による裏側表面の剥離強度（ｆ）が、０．１５Ｎ／５０ｍｍ以上であることを特徴とする請求項１の床敷きマット仮止めシート。
【請求項３】
表側発泡粘着層（１２）と裏側発泡粘着層（１３）を重ね合わせて圧着してから剥離するとき、表側発泡粘着層（１２）と裏側発泡粘着層（１３）それぞれ双方の圧着面に残痕なしに剥離可能な自己粘着性を有することを特徴とする請求項１と２の何れかの床敷きマット仮止めシート。
【発明の詳細な説明】
【技術分野】
【０００１】
本発明は、カーペット、タイルカーペット、アクセントラグ、ダストコントロールマット等の屋内外の通路の出入口の床面に敷き込まれる床敷きマットを固定するために使用される床敷きマット仮止めシートに関するものである。
【背景技術】
【０００２】
表裏両面に粘着性樹脂組成物を積層した両面粘着シートは公知である（例えば、特許文献１、２参照）。両面粘着シートのベースシートには紙、織物、編物、不織布が使用される。熱可塑性合成繊維の繊維ウェブを加熱加圧して繊維間を接合したスパンボンド不織布は公知である（例えば、特許公報３，４，５，６，７，８，９参照）。
【先行技術文献】
【特許文献】
【０００３】
【特許文献１】特開２０１１−１５７４７６号公報
【特許文献２】特開２０１１−２５２０９５号公報
【特許文献３】特開昭５１−７２６８８号公報（特公昭５５−４５６６２）
【特許文献４】特開昭５６−１０１９６５号公報（特公昭６３３−３８４６０）
【特許文献５】特開平０６−１３９７１５号公報（特公昭６０−４２７２２）
【特許文献６】特開２００１−１８１９５６号公報（特許第４２６７１５８号）
【特許文献７】特開２００３−２８６６５１号公報（特許第３９２６１８４号）
【特許文献８】特開２００４−０５７５９５号公報（特許第３９２４２１７号）
【特許文献９】特開２００５−２８７７４５号公報（特許第４９０６２３７号）
【発明の概要】
【発明が解決しようとする課題】
【０００４】
出入口に使用される床敷きマットは、汚れ易く、頻繁に洗濯されるので、床面から外し易い両面粘着テープが仮止め用接着シートとして使用されている。
【０００５】
一般市販の両面粘着テープには、粘着力の弱いものと強いものとがある。粘着力の弱い両面粘着テープでは、仮止め使用中に剥離し易く、その剥離した粘着面に塵埃が付着して汚染するだけではなく、粘着面の粘着力が低下して使用し得なくなる。粘着力の強い両面粘着テープでは、敷替時に床敷きマットが粘着面から引き剥がし難く、剥離した床敷きマットに粘着性樹脂組成物の糊残りが出来、洗濯し難くなる。
【０００６】
特に、賃貸業のサービス商品として取り扱われる業務用床敷きマットは、頻繁に洗濯し終えた新しい床敷きマットに敷き替えられ、洗濯して繰り返し使用される。その敷替作業は、敷替用床敷きマットを積み込んだ業務用自動車を路上に駐車してユーザーの許に赴き、路上駐車に注意を配りながら短時間に行うことになるが、粘着力の強い両面粘着テープでは剥がし難く、敷替作業の妨げとなる。
【０００７】
そこで本発明は、床敷きマットを確り床面に固定することが出来て使用中に床面から剥離することがなく、洗濯時には床面から迅速かつ綺麗に剥離することが出来、特にニトリルブタジエンゴムに裏打ちされた賃貸業務用床敷きマットの仮止め固定に適した接着シートを得ることを目的とする。
【課題を解決するための手段】
【０００８】
本発明に係る床敷きマット仮止めシートは、（イ）  不織布１１の表裏に粘着性発泡樹脂組成物をストライプ模様状に塗布して隆起した発泡粘着層１２・１３と窪んだ谷溝１５・１６が交互に形成された両面粘着型接着シート１４であり、（ロ）  発泡粘着層１２・１３が、粘着性発泡樹脂組成物を機械的に攪拌して泡立てて形成され、起泡セルが連続した連泡構造を形成しており、（ハ）  表側発泡粘着層１２の表側表面に占める表側粘着面積占有率αが、裏側発泡粘着層１３の裏側表面に占める裏側粘着面積占有率βよりも少ないことを第１の特徴とする。
【０００９】
本発明に係る床敷きマット仮止めシートの第２の特徴は、上記第１の特徴に加えて、（ニ）  ニトリルブタジエンゴム板に対するＪＩＳ−Ｋ−６８５４−１に規定される９０度剥離試験による表側表面の剥離強度ｅが、０．１０Ｎ／５０ｍｍ以下であり、（ホ）  単繊維繊度が５ｄｔｅｘ以上３０ｄｔｅｘ以下、総繊度が２０００ｄｔｅｘ以上３０００ｄｔｅｘ以下のポリプロピレン繊維マルチフィラメントをパイル糸とし、ゲージ（横）密度を１０（本／２５．４ｍｍ）とし、ステッチ（縦）密度を１１（本／２５．４ｍｍ）としてタフティングされたパイル長が１．５ｍｍ以上３．０ｍｍ以下のレベルループパイルタフテッド布帛の裏面に塩化ビニル樹脂を裏打ち積層して成るタイルカーペットのレベルループパイル面に対するＪＩＳ−Ｋ−６８５４−１に規定される９０度剥離試験による裏側表面の剥離強度ｆが、０．１５Ｎ／５０ｍｍ以上である点にある。
【００１０】
本発明に係る床敷きマット仮止めシートの第３の特徴は、上記第１と第２の何れかの特徴に加えて、表側発泡粘着層１２と裏側発泡粘着層１３を重ね合わせて圧着してから剥離するとき、表側発泡粘着層１２と裏側発泡粘着層１３それぞれ双方の圧着面に残痕なしに剥離可能な自己粘着性を有する点にある。
【発明の効果】
【００１１】
ダストコントロールマットは、靴裏の塵埃を捕捉するために人の出入りの激しい出入口の床面に置き敷きされ、頻繁に洗濯して繰り返し再使用されるものであり、その過酷な使用に耐えるようにニトリルブタジエンゴムシートが裏打ちされている。
そのダストコントロールマットが置き敷きされる床面には、大理石や陶磁器製の硬質タイル、プラスチック製のリノリュームその他の所謂ピータイル、塩化ビニル樹脂シートに発泡樹脂を裏打ちした所謂クッションフロアー、木質の所謂フローリング、ニードルパンチングフェルトやレベルループパイルタフテッド布帛の裏面に塩化ビニル樹脂を裏打ち積層したタイルカーペットの何れかの床材が施工されている。
【００１２】
これらの床材の中で両面粘着テープが粘着し難く剥離し易い床材は、両面粘着テープが点接着するようにループパイルの先端に付着することになるレベルループパイルタイルカーペット、特に接着性を欠くポリプロピレン繊維マルチフィラメントをパイル糸とするポリプロピレン繊維タイルカーペットである。
【００１３】
本発明の床敷きマット仮止めシート１４では、裏側発泡粘着層１３が弾性的に変形し易い起泡セルの連続した連泡構造になっており、ポリプロピレン繊維タイルカーペット（１８）に接触するときは、そのタイルカーペット（１８）のレベルループパイル面の細かい起伏に応じて変形し密着する。
【００１４】
従って、床敷きマット仮止めシート１４の裏側発泡粘着層１３の積層されている裏側表面の単繊維繊度が５ｄｔｅｘ以上３０ｄｔｅｘ以下、総繊度が２０００ｄｔｅｘ以上３０００ｄｔｅｘ以下のポリプロピレン繊維マルチフィラメントをパイル糸とし、ゲージ（横）密度を１０（本／２５．４ｍｍ）とし、ステッチ（縦）密度を１１（本／２５．４ｍｍ）としてタフティングされたパイル長が１．５ｍｍ以上３．０ｍｍ以下のレベルループパイルタフテッド布帛の裏面に塩化ビニル樹脂を裏打ち積層して成るタイルカーペットのレベルループパイル面に対するＪＩＳ−Ｋ−６８５４−１に規定される９０度剥離試験による剥離強度ｆを０．１５Ｎ／５０ｍｍ以上に調整し易くなる。
【００１５】
それと共に、本発明では、表側発泡粘着層１２の表側表面に占める表側粘着面積占有率αを裏側発泡粘着層１３の裏側表面に占める裏側粘着面積占有率βよりも少なくしているので、その表裏の発泡粘着層１２・１３に同じ粘着性発泡樹脂組成物を使用するときでも、床敷きマット仮止めシート１４の表側発泡粘着層１２の積層されている表側表面のニトリルブタジエンゴム板に対するＪＩＳ−Ｋ−６８５４−１に規定される９０度剥離試験による剥離強度ｅを０．１０Ｎ／５０ｍｍ以下に調整し易くなる。
【００１６】
このように、本発明の床敷きマット仮止めシート１４では、ニトリルブタジエンゴム板に対するＪＩＳ−Ｋ−６８５４−１に規定される９０度剥離試験による表側表面の剥離強度ｅが０．１０Ｎ／５０ｍｍ以下に調整され、且つ、単繊維繊度が５ｄｔｅｘ以上３０ｄｔｅｘ以下、総繊度が２０００ｄｔｅｘ以上３０００ｄｔｅｘ以下のポリプロピレン繊維マルチフィラメントをパイル糸とし、ゲージ（横）密度を１０（本／２５．４ｍｍ）とし、ステッチ（縦）密度を１１（本／２５．４ｍｍ）としてタフティングされたパイル長が１．５ｍｍ以上３．０ｍｍ以下のレベルループパイルタフテッド布帛の裏面に塩化ビニル樹脂を裏打ち積層して成るタイルカーペットのレベルループパイル面に対するＪＩＳ−Ｋ−６８５４−１に規定される９０度剥離試験による裏側表面の剥離強度ｆが、０．１５Ｎ／５０ｍｍ以上に調整される。
【００１７】
このため、出入口の床面１７に施工される何れの床材に対しても裏側発泡粘着層１３を向けて床敷きマット仮止めシート１４を敷設し、その仮止めシート１４の表面の表側発泡粘着層１２に向けて置敷きしたダストコントロールマット（１８）を敷き替えるときでも、床面１７から仮止めシート１４を剥離することなく、ダストコントロールマット（１８）を瞬間的に剥離することが出来、ダストコントロールマット（１８）の回収車を路上に止めて行う敷替作業効率が高まる。
【００１８】
そして、表側発泡粘着層１２と裏側発泡粘着層１３を重ね合わせて圧着してから剥離するとき、表側発泡粘着層１２と裏側発泡粘着層１３それぞれ双方の圧着面に残痕なしに剥離可能な自己粘着性を有する床敷きマット仮止めシート１４では、その表裏の発泡粘着層１２・１３の内部に連泡構造を形成している起泡セルが、ダストコントロールマット（１８）の使用過程で押し潰されて密着しても、その発泡粘着層内部の起泡セル壁間でも剥離可能な自己粘着性なので、床面１７の細かい起伏に応じて変形し密着する弾力性が維持される。
【図面の簡単な説明】
【００１９】
【図１】本発明に係る床敷きマット仮止めシートの斜視図である。
【図２】本発明に係る床敷きマット仮止めシートの施工された床面の斜視図である。
【発明を実施するための形態】
【００２０】
床敷きマット仮止めシートの芯材と言うべき不織布１１には厚みが１ｍｍ以下で目付けが１５０ｇ／ｍ2 以下のスパンボンド不織布を使用するとよい。
スパンボンド不織布では、流動性を帯びた接着剤が含浸しておらず、繊維ウェブを加熱加圧して造られたものであるから、塗布積層される粘着性発泡樹脂組成物は、繊維ウェブ内部の接着剤に妨げられることなく浸透し、スパンボンド不織布から剥離しない粘着性発泡粘着層１２・１３を形成し、スパンボンド不織布自体も層内剥離しない。
【００２１】
スパンボンド不織布の表裏に積層される粘着層１２・１３は、発泡しているので細かい凹凸のあるニードルパンチングフェルトやレベルループパイルカーペットの施工された床面１７にも良く馴染み、床面１７や床敷きマットに浮き剥がれがなく、芯材と言うべきスパンボンド不織布の厚みが１ｍｍ以下で目付けが１５０ｇ／ｍ2 以下であることでも層内剥離し難く、床敷きマット仮止めシート１４が柔軟に仕上がり、床面１７や床敷きマット１８に密着する。
【００２２】
そのようにスパンボンド不織布１１の厚みが１ｍｍ以下で目付けが１５０ｇ／ｍ2 以下であっても、その表裏に塗布積層される粘着性発泡樹脂組成物が内部浸透して補強するので、床敷きマット仮止めシート１４は寸法安定性と形状安定性に優れたものとなる。
【００２３】
不織布１１には、ナイロン、ポリエステル繊維、ポリプロピレン繊維、レーヨン、アセテート繊維等に加えて、低融点の熱融着性繊維や熱融着性ポリマーを鞘成分とする熱融着性芯鞘複合繊維等のバインダー繊維を混用するとよい。
【００２４】
粘着性発泡樹脂組成物をストライプ模様状に塗布して隆起した表側の発泡粘着層１２の厚みｊは１．５〜３．０ｍｍとし、その発泡粘着層１２と発泡粘着層１２の間の谷溝１５の溝幅Ｅは３〜７０ｍｍとし、その谷溝１５と谷溝１５の間の発泡粘着層１２の畝幅Ｇは２〜３０ｍｍとするとよい。
粘着性発泡樹脂組成物をストライプ模様状に塗布して隆起した裏側の発泡粘着層１３の厚みｋは１．５〜３．０ｍｍとし、その発泡粘着層１３と発泡粘着層１３の間の谷溝１６の溝幅Ｆは１〜２０ｍｍとし、その谷溝１６と谷溝１６の間の発泡粘着層１３の畝幅Ｈは１０〜１００ｍｍとするとよい。
【００２５】
粘着性発泡樹脂組成物は、スチレン・ブタジエン・スチレン・ブロック重合体、スチレン・イソプレン・スチレンブロック重合体、ガラス転移点の低いアクリル系合体等の粘着性樹脂エマルジョンを主材とし、天然ゴム、ニトリル・ブタジエン・ゴム、アクリロニトリル・ブタジエン・ゴム、スチレン・ブタジエン・ゴム、スチレン・イソプレンブロック重合体、アクリル系重合体等の低粘着性樹脂エマルジョンを粘着性調整剤を兼ねた増量剤とし、起泡剤としての界面活性剤を加え、必要に応じて加硫架橋剤、老化防止剤、粘着付与樹脂、安定剤、可塑剤を加えて調製される。
【００２６】
加硫架橋剤には、硫黄、亜鉛華、エポキシ化合物、カルボジイミド化合物、オキサゾリン系化合物、チアゾール系化合物、チウラム系化合物、ジチオカルバメート系化合物、グアニジン系化合物、キサントゲン酸系化合物、アミン系化合物等が使用される。
粘着付与樹脂には、ロジン、テルペン、石油系樹脂、クマロンインデン樹脂、スチレンフェノール樹脂、キシレン樹脂等が使用される。老化防止剤には、ナフチルアミン系化合物、ジフェニルアミン化合物、モノリン系化合物、ビスフェノール系化合物等が使用される。可塑剤にはジエチルフタレート、ジブチルフタレート、エチレングリコール等が使用される。充填剤には炭酸カルシウム、酸化マグネシウム、水酸化アルミニウム、珪酸アルミニウム、硫酸アルミニウム、タルク、シリカ、珪藻土、珪砂等が使用される。
【００２７】
ＪＩＳ−Ｋ−６８５４−１に規定される９０度剥離試験は、試験片のサイズを幅５０ｍｍ×長さ２５０ｍｍとし、温度２３℃×湿度５０％の雰囲気下で行い、試験片の引張速度は５００ｍｍ／ｍｉｎとする。
【実施例】
【００２８】
（実施例）
ナイロンと熱融着性ポリエステル芯鞘複合繊維を含むポリエステル繊維によって構成される厚み０．５ｍｍ、目付け１２３ｇ／ｍ2 のタフテッドカーペット一次基布用スパンボンド不織布１１を芯材とし、アクリル樹脂エマルジョン（中央理化工業株製粘着性リカボンドＡＰ，濃度５４％）２７０重量部、アクリル樹脂エマルジョン（中央理化工業株製リカボンドＦＫ，濃度６０％）６２０重量部、界面活性剤（サンノプコ株製起泡剤）５０重量部、シリコンオイル（整泡剤）１重量部、ポリアクリル酸ソーダ（増粘剤，濃度２０％）２０重量部、エポキシ樹脂（大日本インキ株製架橋剤）１０重量部、水２９重量部によって組成される粘着性樹脂組成物をミキサーに通して泡立てて発泡倍率２倍の粘着性発泡樹脂組成物に調製し、塗布厚みｊを２．０ｍｍとし、谷溝１５の溝幅Ｅを１１ｍｍに設定し、発泡粘着層１２の畝幅Ｇを４ｍｍに設定して不織布１１の表側表面に塗布し、１２０℃にて１５分間乾燥処理した。
【００２９】
次いで、不織布１１を裏返して裏側表面に、アクリル樹脂エマルジョン（大日本インキ株製粘着性Ｗ５３３，濃度６０％）４４０重量部、アクリル樹脂エマルジョン（中央理化工業株製リカボンドＦＫ，濃度６０％）４４０重量部、界面活性剤（サンノプコ株製起泡剤）５０重量部、界面活性剤（日華化学株製起泡剤）２０重量部、シリコンオイル（整泡剤）２重量部、ポリアクリル酸ソーダ（増粘剤，濃度２０％）２０重量部、エポキシ樹脂（大日本インキ株製架橋剤）１０重量部、水１８重量部によって組成される粘着性樹脂組成物をミキサーに通して泡立てて発泡倍率２倍に調製し、塗布厚みｋを２．０ｍｍとし、谷溝１６の溝幅Ｆを２ｍｍに設定し、発泡粘着層１３の畝幅Ｈを１３ｍｍに設定して粘着性発泡樹脂組成物を塗布し、１２０℃にて１５分間乾燥処理し、表側粘着面積占有率αが２７％、裏側粘着面積占有率βが８７％の床敷きマット仮止めシート１４を得た。
不織布１１の表側表面への粘着性発泡樹脂組成物の乾燥固形分塗布量は１５０ｇ／ｍ2 、裏側表面への粘着性発泡樹脂組成物の乾燥固形分塗布量は５００ｇ／ｍ2 であった。
【００３０】
（物性試験）
表裏の発泡粘着層１２・１３の続く床敷きマット仮止めシート１４の長さ方向に５０ｍｍ、その長さ方向に直交する床敷きマット仮止めシート１４の幅方向に２５０ｍｍのサイズをもって実施例の床敷きマット仮止めシート１４を裁断して採取した幅５０ｍｍ×長さ２５０ｍｍの試験片のＪＩＳ−Ｋ−６８５４−１に規定される９０度剥離試験によるニトリルブタジエンゴム板に対する表側発泡粘着層１２の剥離強度ｅは０．１０Ｎ／５０ｍｍであった。
又、上記実施例の試験片のＪＩＳ−Ｋ−６８５４−１に規定される９０度剥離試験による単繊維繊度２２ｄｔｅｘ、総繊度２６４０ｄｔｅｘのポリプロピレン繊維マルチフィラメントをパイル糸とし、ゲージ（横）密度を１０（本／２５．４ｍｍ）とし、ステッチ（縦）密度を１１（本／２５．４ｍｍ）としてタフティングされたパイル長が２．０ｍｍのレベルループパイルタフテッド布帛の裏面に塩化ビニル樹脂を裏打ち積層して成るタイルカーペットのレベルループパイル面に対する裏側発泡粘着層１３の剥離強度ｆは０．３８Ｎ／５０ｍｍであった。
又、上記実施例の試験片のＪＩＳ−Ｋ−６８５４−１に規定される９０度剥離試験による鏡面用ガラス板に対する裏側発泡粘着層１３の剥離強度ｒは２．４０Ｎ／５０ｍｍであった。
【００３１】
（実用試験１）
実施例の床敷きマット仮止めシート１４を上記物性試験に用いたポリプロピレン繊維レベルループパイルタイルカーペットの施工された研究室の出入口の床面１７に、裏側発泡粘着層１３を床面１７に向けて置き敷きし、その床敷きマット仮止めシート１４の表側発泡粘着層１２の上にニトリルブタジエンゴムシートの裏打ちされたダストコントロールマット（１８）を重ねて置き敷きして３０日間実用試験した結果、床敷きマット仮止めシート１４のタイルカーペット施工床面１７での浮き剥がれはなく、又、敷きマット仮止めシート１４の上でのダストコントロールマット（１８）の擦れ移動も認められず、ダストコントロールマット（１８）の端縁を摘んで引き剥がすとき、ダストコントロールマット（１８）だけが敷きマット仮止めシート１４から綺麗に剥離し、敷きマット仮止めシート１４がタイルカーペット施工床面１７から剥離することはなかった。
【００３２】
（実用試験２）
上記実用試験１のポリプロピレン繊維レベルループパイルタイルカーペットに代えてピータイルの施工された研究室の出入口の床面１７に、実施例の床敷きマット仮止めシート１４を裏側発泡粘着層１３をピータイル施工床面１７に向けて置き敷きし、その床敷きマット仮止めシート１４の表側発泡粘着層１２の上にニトリルブタジエンゴムシートの裏打ちされたダストコントロールマット（１８）を重ねて置き敷きして３０日間実用試験した結果、床敷きマット仮止めシート１４のピータイル施工床面１７での浮き剥がれはなく、又、敷きマット仮止めシート１４の上でのダストコントロールマット（１８）の擦れ移動も認められず、ダストコントロールマット（１８）の端縁を摘んで引き剥がすとき、ダストコントロールマット（１８）だけが敷きマット仮止めシート１４から綺麗に剥離し、敷きマット仮止めシート１４がピータイル施工床面１７から剥離することはなかった。
【産業上の利用可能性】
【００３３】
本発明の床敷きマット仮止めシート１４は、ダストコントロールマットの仮止めシートとしてだけではなく、防滑シートとして事務用電子機器や家電製品、家具等の下に敷き込んで使用することが出来る。
【符号の説明】
【００３４】
１１：不織布
１２：表側発泡粘着層
１３：裏側発泡粘着層
１４：床敷きマット仮止めシート
１５：表側発泡粘着層間の谷溝
１６：裏側発泡粘着層間の谷溝
１７：床面
１８：床敷きマット
Ｅ  ：表側発泡粘着層間の谷溝の溝幅
Ｆ  ：裏側発泡粘着層間の谷溝の溝幅
Ｇ  ：表側発泡粘着層の畝幅
Ｈ  ：裏側発泡粘着層の畝幅
ｊ  ：表側発泡粘着層の厚み
ｋ  ：裏側発泡粘着層の厚み
【図１】
2015224458.tif 000003
【図２】
2015224458.tif 000004
【手続補正書】
【提出日】平成26年6月4日(2014.6.4)
【手続補正１】
【補正対象書類名】明細書
【補正対象項目名】００２５
【補正方法】変更
【補正の内容】
【００２５】
粘着性発泡樹脂組成物は、スチレン・ブタジエン・スチレン・ブロック重合体、スチレン・イソプレン・スチレンブロック重合体、ガラス転移点の低いアクリル系重合体等の粘着性樹脂エマルジョンを主材とし、天然ゴム、ニトリル・ブタジエン・ゴム、アクリロニトリル・ブタジエン・ゴム、スチレン・ブタジエン・ゴム、スチレン・イソプレンブロック重合体、アクリル系重合体等の低粘着性樹脂エマルジョンを粘着性調整剤を兼ねた増量剤とし、起泡剤としての界面活性剤を加え、必要に応じて加硫架橋剤、老化防止剤、粘着付与樹脂、安定剤、可塑剤を加えて調製される。